(57)【要約】【課題】機械的強度を低下させることなく、メッキ析出性及び密着性を向上させることができる炭素繊維、ワイヤハーネス及びメッキ方法を提供する。【解決手段】炭素繊維１０は、Ｘ線光電子分光法により測定したＯ１Ｓピーク強度を、前記分光法により測定したＣ１Ｓピーク強度で割り込んだ値である表面酸素量が０．０９７以上０．１０３以下であり、ワイヤハーネスＷＨは、このような炭素繊維１０に金属メッキ２０を施したメッキ繊維を導体部３０とし、この導体部３０上に絶縁体４０を被覆した電線１を備えるものである。【選択図】図２
2018012912.tif 000002
【特許請求の範囲】
【請求項１】
Ｘ線光電子分光法により測定したＯ１Ｓピーク強度を、前記分光法により測定したＣ１Ｓピーク強度で割り込んだ値である表面酸素量が０．０９７以上０．１０３以下である
ことを特徴とする炭素繊維。
【請求項２】
請求項１に記載の炭素繊維に金属メッキを施したメッキ繊維を導体部とし、この導体部上に絶縁体を被覆した電線を備える
ことを特徴とするワイヤハーネス。
【発明の詳細な説明】
【技術分野】
【０００１】
本発明は、炭素繊維及びワイヤハーネスに関する。
【背景技術】
【０００２】
従来、炭素繊維に金属メッキを施すことが検討されている。しかし、炭素繊維は、メッキ液との濡れ性が悪く、金属メッキの付き周り及び密着性が悪いという課題を有していた。そこで、炭素繊維にアルカリ脱脂液を塗布することにより、炭素繊維表面の濡れ性を調整する方法が提案されている（例えば特許文献１参照）。
【先行技術文献】
【特許文献】
【０００３】
【特許文献１】特開２００７−１８６８２３号公報
【発明の概要】
【発明が解決しようとする課題】
【０００４】
しかし、特許文献１に記載の方法によって濡れ性が調整された炭素繊維は、メッキの付き周り（メッキ析出性）及び密着性が向上するものの、アルカリによって機械的強度が低下してしまうものであった。
【０００５】
本発明はこのような従来の課題を解決するためになされたものであり、その目的とするところは、機械的強度を低下させることなく、メッキ析出性及び密着性を向上させることができる炭素繊維及びワイヤハーネスを提供することにある。
【課題を解決するための手段】
【０００６】
本発明の炭素繊維は、Ｘ線光電子分光法により測定したＯ１Ｓピーク強度を、前記分光法により測定したＣ１Ｓピーク強度で割り込んだ値である表面酸素量が０．０９７以上０．１０３以下であることを特徴とする。
【０００７】
本件発明者は、表面酸素量が０．０９７以上０．１０３以下であると、金属メッキに対する濡れ性が向上し、メッキ析出性及び密着性を向上できることを見出した。よって、本発明の炭素繊維によれば、表面酸素量を上記範囲とすることで、メッキ析出性及び密着性を向上させることができる。しかし、表面酸素量を上記範囲とすれば良いため、アルカリを用いる必要が無く、機械的強度の低下も抑えることができる。従って、機械的強度を低下させることなく、メッキ析出性及び密着性を向上させることができる炭素繊維を提供することができる。
【０００８】
本発明のワイヤハーネスは、上記に記載の炭素繊維に金属メッキを施したメッキ繊維を導体部とし、この導体部上に絶縁体を被覆した電線を備えることを特徴とする。
【０００９】
本発明のワイヤハーネスによれば、上記に記載の炭素繊維に金属メッキを施したメッキ繊維を導体部とし、この導体部上に絶縁体を被覆した電線を備えるため、金属メッキが適切に施され、機械的強度の低下が抑えられたメッキ繊維を導体部とした電線を有するワイヤハーネスを提供することができる。
【発明の効果】
【００１０】
本発明によれば、機械的強度を低下させることなく、メッキ析出性及び密着性を向上させることができる炭素繊維及びワイヤハーネスを提供することができる。
【図面の簡単な説明】
【００１１】
【図１】本発明の実施形態に係る炭素繊維を含むワイヤハーネスである。
【図２】本発明の実施形態に係る炭素繊維の詳細を示す断面図であり、（ａ）は炭素繊維の断面を示し、（ｂ）はメッキ繊維を導体部とする電線を示している。
【図３】本実施形態に係るメッキ方法を説明するための概略図である。
【図４】実施例及び比較例を示す図表である。
【発明を実施するための形態】
【００１２】
以下、本発明の好適な実施形態を図面に基づいて説明する。なお、本発明は以下に示す実施形態に限定されるものではなく、趣旨を逸脱しない範囲で適宜変更可能である。
【００１３】
図１は、本発明の実施形態に係る炭素繊維を含むワイヤハーネスである。図１に示すように、ワイヤハーネスＷＨは、複数の電線Ｗを束にしたものであり、複数の電線Ｗの少なくとも１本が以下に詳細説明する炭素繊維を含む電線１である。このようなワイヤハーネスＷＨは、例えば図１に示すように電線Ｗの両端部にコネクタＣを備えていてもよいし、複数の電線Ｗをまとめるためにテープ巻き（図示せず）されていてもよい。また、ワイヤハーネスＷＨは、コルゲートチューブ等の外装部品（図示せず）を備えていてもよい。
【００１４】
図２は、本発明の実施形態に係る炭素繊維の詳細を示す断面図であり、（ａ）は炭素繊維の断面を示し、（ｂ）はメッキ繊維を導体部とする電線を示している。
【００１５】
図２（ａ）に示すように、炭素繊維１０は、アクリル繊維又はピッチ（石油、石炭、コールタールなどの副生成物）を原料に高温で炭化して作った繊維である。このような炭素繊維１０は、導電性を有するため、信号線等に用いることができるが、導電率が不足する場合、図２（ｂ）に示すように、金属メッキ２０が施されることがある。このような導電率を補う金属メッキ２０としては、銅メッキが好ましいが、銅は炭素繊維１０との濡れ性が悪く、電気メッキを行ったとしてもメッキ析出性及び密着性が悪い。
【００１６】
そこで、本実施形態に係る炭素繊維１０は、超臨界状態の二酸化炭素に曝されたものを採用しており、表面酸素量が従来の炭素繊維と異なるものとなっている。ここで、本実施形態でいう表面酸素量は、Ｘ線光電子分光法により測定したＯ１Ｓピーク強度を、同分光法により測定したＣ１Ｓピーク強度で割り込んだ値（Ｏ１Ｓ／Ｃ１Ｓ）である。炭素繊維１０の表面が酸化していればしているほど、Ｘ線光電子分光法により測定したＯ１Ｓピーク強度が高くなるため、表面酸素量の値が高くなる傾向にある。
【００１７】
ここで、表面酸素原子の数と、酸性官能基の数とは、略同じ割合で増加することが知られている。また、酸性官能基は、界面接着に寄与すると考えられている。本実施形態に係る炭素繊維１０において、表面酸素量は、０．０９７以上０．１３８以下となっている。表面酸素量が０．０９７を下回ると、銅との接着性が極端に低下してしまうためである。また、表面酸素量が０．１３８を上回ると、炭素繊維１０の表面酸素が電気メッキを行う際の給電部との接触を阻害し、炭素繊維１０に電流が流れ難くなりメッキ析出性が悪くなるためである。
【００１８】
図２（ｂ）に示すように、本実施形態に係るワイヤハーネスＷＨでは、上記のような炭素繊維１０に金属メッキ２０を施したメッキ繊維を複数本束ねて導体部３０を構成している。そして、この導体部３０上に絶縁体４０を被覆して、上記電線１としている。なお、図２（ｂ）においてメッキ繊維は７本であるが、特に７本に限らず、例えば１００本以上が束ねられるものであってもよい。さらに、上記のような炭素繊維１０に金属メッキ２０を施したメッキ繊維に、上記炭素繊維１０や上記と異なる炭素繊維（すなわち表面酸素量が上記範囲外のもの）とを加えたものを複数本束ねて導体部３０を構成してもよい。
【００１９】
次に、本実施形態に係るメッキ方法を説明する。図３は、本実施形態に係るメッキ方法を説明するための概略図である。本実施形態において導体部３０に用いられるメッキ繊維を得るためには、まず、処理槽Ｂ内に炭素繊維を投入する（第１工程）。ここで、第１工程において、本実施形態では有機金属錯体が処理槽Ｂ内に投入されていないものとする。有機金属錯体が処理槽Ｂ内に投入されていなくとも、所定のメッキ析出性及び密着性を得ることができるからである。
【００２０】
次に、炭素繊維が投入された処理槽Ｂ内に超臨界状態とした二酸化炭素を供給する（第２工程）。そして、超臨界状態とした二酸化炭素が供給されてから、所定時間経過後に炭素繊維を処理槽Ｂから取り出す（第３工程）。これにより、表面酸素量を０．０９７以上０．１３８以下とする上記の炭素繊維１０を得ることができる。
【００２１】
その後、いわゆる電気メッキを行って、炭素繊維１０上に金属メッキ２０（銅メッキ）を施す（第４工程）。
【００２２】
次に、実施例及び比較例を説明する。図４は、実施例及び比較例を示す図表である。なお、炭素繊維はＰＡＮ系で繊維径７μｍのものを用いた。図４に示す実施例１については、二酸化炭素の超臨界条件として、圧力１５ＭＰａとし、温度を１００℃とし、時間を６０分とした。また、実施例２については、二酸化炭素の超臨界条件として、圧力１５ＭＰａとし、温度を１３０℃とし、時間を６０分とした。さらに、実施例３については、二酸化炭素の超臨界条件として、圧力１５ＭＰａとし、温度を１５０℃とし、時間を６０分とした。実施例４については、二酸化炭素の超臨界条件として、圧力１５ＭＰａとし、温度を２００℃とし、時間を６０分とした。
【００２３】
また、上記超臨界処理を経た実施例１〜４及び超臨界処理を行っていない比較例１について、電気メッキを行って炭素繊維上に銅メッキを施した。
【００２４】
なお、図４において、メッキ析出性について「○」とはムラがなく良好な結果が得られた場合を示し、「×」とはムラがあり良好でない結果が得られた場合を示している。また、密着力について「○」とはメッキ後の水洗中にメッキの離脱がなかったものを示し、「×」とはメッキ後の水洗中にメッキが離脱したものを示している。
【００２５】
まず、表面酸素量は実施例１について０．１３８であり、実施例２について０．１２３であり、実施例３について０．１０３であり、実施例４について０．０９７であった。このような実施例１〜４では、いずれもメッキ析出性が「○」であり、密着力も「○」であった。一方、表面酸素量は、比較例について０．１５９であった。このような比較例１では、メッキ析出性が「×」であり、密着力も「×」であった。なお、図４に示すように、電気メッキを行う際の電圧は実施例１〜４及び比較例１において２．０Ｖとした。なお、電流値は、実施例１で０．５７Ａ、実施例２で０．６５Ａ、実施例３で０．６０Ａ、実施例４で０．５２Ａ、比較例１で０．４０Ａとなった。
【００２６】
以上より、表面酸素量が０．０９７以上０．１３８以下である炭素繊維は、電気メッキにより銅メッキを施した場合に、好適な結果が得られており、メッキ析出性及び密着性を向上できることがわかった。
【００２７】
さらに、図４に示すように、実施例１〜４及び比較例１に係る炭素繊維について、強度（Ｎ／本）を測定すると共に、ラマン分光法による構造分析を行った。ここで、強度については、ＪＩＳ  Ｒ  ７６０６に準拠する単繊維の引張試験を行い、断線時における引張強度を測定した結果を示している。また、ラマン分光法では、炭素繊維のラマンスペクトルを確認するため、波長５３２ｎｍのレーザを照射し、得られたラマンスペクトルのＧ／Ｄ比、半値幅及びピークシフトについて測定した結果を示している。なお、Ｇ／Ｄ比は値が高いほど結晶性が高いことを示す。また、半値幅は結晶の完全性を示す値であり、ピークシフトは原子配置の歪みを示す値である。
【００２８】
図４に示すように、炭素繊維の強度は、実施例１〜４及び比較例１について０．２Ｎ／本であった。このように、これらは同じ値を示しており、機械的強度に差異は見られなかった。
【００２９】
さらに、実施例１〜４及び比較例１について、Ｇ／Ｄ比は０．９０〜０．９３であり、半値幅は１１０．３〜１１１．５であり、ピークシフトは１５８０〜１５８４．７であった。すなわち、これらの値にも大きな差異は見られなかった。
【００３０】
このように、超臨界処理の有無によって（すなわち、表面酸素量が０．０９７以上０．１３８以下であるか否かに拘わらず）、炭素繊維には構造的な変化が見られず、機械的強度の低下も見られなかった。
【００３１】
よって、実施例１〜４に係る炭素繊維は、機械的強度を低下させることなく、メッキ析出性及び密着性を向上させることができるものであることがわかった。
【００３２】
このようにして、本実施形態に係る炭素繊維１０において、本件発明者は、表面酸素量が０．０９７以上０．１３８以下であると、金属メッキに対する濡れ性が向上し、メッキ析出性及び密着性を向上できることを見出した。よって、本実施形態に係る炭素繊維１０によれば、表面酸素量を上記範囲とすることで、メッキ析出性及び密着性を向上させることができる。しかし、表面酸素量を上記範囲とすれば良いため、アルカリを用いる必要が無く、機械的強度の低下も抑えることができる。従って、機械的強度を低下させることなく、メッキ析出性及び密着性を向上させることができる炭素繊維１０を提供することができる。
【００３３】
また、本実施形態に係るワイヤハーネスＷＨによれば、上記に記載の炭素繊維１０に金属メッキ２０を施したメッキ繊維を導体部３０とし、この導体部３０上に絶縁体４０を被覆した電線１を備えるため、金属メッキ２０が適切に施され、機械的強度の低下が抑えられたメッキ繊維を導体部３０とした電線１を有するワイヤハーネスＷＨを提供することができる。
【００３４】
また、本実施形態に係るメッキ方法において、本件発明者は、超臨界状態とした二酸化炭素に炭素繊維１０を曝すことで、炭素繊維１０の表面酸素量を変化させることができ、表面酸素量を０．０９７以上０．１３８以下とすることができることを見出した。よって、本実施形態に係るメッキ方法によれば、上記のような表面酸素量を有する炭素繊維１０を第１〜第３工程において製造し、その後第４工程において電気メッキを行うことで、炭素繊維１０に好適に金属メッキ２０を施せることを見出した。よって、機械的強度を低下させることなく、メッキ析出性及び密着性を向上させて適切な金属メッキを行うことができるメッキ方法を提供することができる。
【００３５】
以上、実施形態に基づき本発明を説明したが、本発明は上記実施形態に限られるものではなく、本発明の趣旨を逸脱しない範囲で、変更を加えてもよい。
【符号の説明】
【００３６】
ＷＨ      ：ワイヤハーネス
Ｗ        ：電線
１        ：電線
１０      ：炭素繊維
２０      ：金属メッキ
３０      ：導体部
４０      ：絶縁体
【図１】
2018012912.tif 000003
【図２】
2018012912.tif 000004
【図３】
2018012912.tif 000005
【図４】
2018012912.tif 000006